(57)【特許請求の範囲】
【請求項１】
鋼板に開先加工、Ｃ成形、Ｕ成形およびＯ成形の順で処理を施しＵＯＥ鋼管を製造する方法において、
前記Ｃ成形を、鋼板の上面に当接する上金型および鋼板の下面に当接する下金型によって鋼板の縁部をプレス成形することにより行い、
前記Ｏ成形により得られたオープンパイプで開先幅の変動およびピーキングを確認し、確認した開先幅の変動およびピーキングに応じ、前記Ｃ成形において前記上金型および前記下金型で加工する鋼板の縁部の加工幅を調整する際、
前記開先幅の変動として開先幅の最大値と最小値との差を用いるとともに、前記ピーキングとしてピーキング量を用い、下記（ａ）〜（ｄ）のいずれかに記載の条件に従って前記Ｃ成形における鋼板の縁部の加工幅を調整することを特徴とするＵＯＥ鋼管の製造方法。
（ａ）Ｈ＜Ｈ”かつＰ＜Ｐ”である場合にｒを維持する。
（ｂ）Ｈ＜Ｈ”かつＰ≧Ｐ”である場合にｒを増加させる。
（ｃ）Ｈ≧Ｈ”かつＰ＜Ｐ”である場合にｒを減少させる。
（ｄ）Ｈ≧Ｈ”かつＰ≧Ｐ”である場合に前記上金型および前記下金型を交換する。
ここで、Ｈは開先幅の最大値と最小値との差（ｍｍ）、Ｈ”は開先幅の最大値と最小値との差に対する閾値（ｍｍ）、Ｐはピーキング量（ｍｍ）、Ｐ”はピーキング量に対する閾値（ｍｍ）、ｒは鋼板の縁部の加工幅（ｍｍ）とする。
【発明の詳細な説明】
【技術分野】
【０００１】
本発明は、ＵＯＥ鋼管の製造方法に関する。詳しくは、本発明は、溶接欠陥の発生を抑制できるＵＯＥ鋼管の製造方法に関する。
【背景技術】
【０００２】
ＵＯＥ鋼管の製造では、例えば、以下の手順により、平板状の鋼板を略円管状のオープンパイプとする。
（１）鋼板の幅方向の両側端部を、エッジプレナーで開先加工して開先形状を形成する。
（２）開先加工を施した鋼板の幅方向の両側縁部を、Ｃ成形によって曲げ変形させる。
（３）Ｃ成形を施した鋼板の中央部を、Ｕ成形によって曲げ変形させて略Ｕ字状とする。
（４）Ｕ成形を施した鋼板を、Ｏ成形によって曲げ変形させて略Ｏ字状とし、オープンパイプを得る。
【０００３】
また、ＵＯＥ鋼管の製造では、例えば、以下の手順によりオープンパイプからＵＯＥ鋼管を得ることができる。
（５）オープンパイプの突き合わせ部（端部を近接させた部分）を仮付け溶接する。
（６）仮付け溶接した突き合わせ部を、サブマージアーク溶接によって内面溶接する。
（７）内面溶接した突き合わせ部を、サブマージアーク溶接によって外面溶接して素管とする。
（８）得られた素管を拡管機によって所望の寸法に仕上げるとともに形状を整えてＵＯＥ鋼管を得る。
【０００４】
上述のＵＯＥ鋼管の製造手順のうちで（２）の開先加工を施した鋼板の縁部を曲げ変形させるＣ成形では、金型を用いる。この場合、鋼板の上面に当接する上金型および鋼板の下面に当接する下金型を鋼板の縁部にそれぞれ配置する。この状態で上金型を下降させることにより、上金型および下金型よって鋼板の縁部をプレス成形する。
【０００５】
このようなＣ成形に用いられる上金型および下金型は長さが１〜２ｍ程度のものが多用されるが、被加工材である鋼板の長さは、例えば、１２ｍである。このように被加工材である鋼板の長さは工具である金型より長いことから、鋼板の全長を一度にプレス成形することはできない。このため、Ｃ成形では、鋼板の縁部を上金型および下金型でプレス成形した後で鋼板を上金型および下金型の長さに応じて長手方向に送る。この処理を繰り返すことにより、鋼板の全長をプレス成形する。なお、Ｕ成形およびＯ成形では、通常、被加工材である鋼板の全長が一度にプレス成形される。
【０００６】
また、Ｃ成形では、Ｏ成形により得られるオープンパイプで突き合わせ部に発生するピーキング（突き合わせ部が突出した状態または窪んだ状態）を抑制することが要求される。
【０００７】
図１は、オープンパイプに発生するピーキングを示す図である。同図には、ピーキングが抑制されたオープンパイプ１１を示す。Ｃ成形で適切に鋼板の縁部がプレス成形されると、オープンパイプは、同図に実線で示すように、ピーキングが抑制されて略真円状となる。一方、Ｃ成形で鋼板の縁部に付与する変形量が過少であると、同図に２点鎖線で示すように、突き合わせ部が突出した状態となりオープンパイプ１１にピーキングが発生する。また、Ｃ成形で鋼板の縁部に付与する変形量が過多であると、突き合わせ部が窪んだ状態となりオープンパイプ１１にピーキングが発生する。
【０００８】
このピーキングは、同図に示すように、基準長さｌ（例えば１５０ｍｍ）においてオープンパイプの外面の高さが変化する量Ｐ（以下、単に「ピーキング量」ともいう）を用いて評価することができる。このピーキング量Ｐは、Ｃ成形で鋼板の縁部に付与する変形量が過少となり、オープンパイプで突き合わせ部が突出するほど、増加する傾向を有する。一方、Ｃ成形で鋼板の縁部に付与する変形量が過多となり、オープンパイプで突き合わせ部が窪むほど、減少する傾向を有する。
【０００９】
ＵＯＥ鋼管の製造においてオープンパイプでピーキングを抑制する方法に関し、例えば、特許文献１がある。特許文献１に開示されるＵＯＥ鋼管の製造方法では、鋼板にＣ成形を施す際に、鋼板の強度情報を所得し、この強度情報に基づいて鋼板の縁部に付与する成形力といった条件を求め、その条件に従ってプレス成形する。これにより、強度が互いに異なる鋼板について、Ｃ成形の条件を適切にすることができ、オープンパイプでピーキングを抑制できるとしている。
【先行技術文献】
【特許文献】
【００１０】
【特許文献１】特開２００９−６３５８号公報
【発明の概要】
【発明が解決しようとする課題】
【００１１】
Ｃ成形において、鋼板の縁部に付与する成形力の条件を適切に設定し、オープンパイプでピーキングを抑制した場合でも、得られるＵＯＥ鋼管にアンダーカットと呼ばれる溶接金属が不足して開先面が露出するまたは溶接金属が凹む溶接欠陥が生じる場合がある。
【００１２】
前記特許文献１では、オープンパイプでピーキングを抑制することは検討されているが、オープンパイプから得られるＵＯＥ鋼管で溶接欠陥が発生する問題については検討されていない。
【００１３】
本発明は、このような状況に鑑みてなされたものであり、オープンパイプの開先幅の変動を低減でき、得られるＵＯＥ鋼管の溶接欠陥を抑制できるＵＯＥ鋼管の製造方法を提供することを目的とする。
【課題を解決するための手段】
【００１４】
本発明者は、ピーキングが抑制されたオープンパイプで、シーム溶接後のＵＯＥ鋼管に溶接欠陥が発生する原因を調査したところ、オープンパイプの突き合わせ部における開先幅の変動に起因していることを明らかにした。ここで、突き合わせ部の開先幅ｗは、前記図１に示すように、一方の端部の開先面と鋼管外面とにより形成される稜線から他方の端部の開先面と鋼管外面とにより形成される稜線までの距離である。
【００１５】
図２は、オープンパイプにおける長手方向の位置と開先幅との関係を示す図である。オープンパイプの開先幅は、レーザー距離計を走査させてオープンパイプの突き合わせ部およびその周辺のプロファイルを測定し、そのプロファイルから算出した。このようにプロファイルを測定した後で開先幅を算出する処理をオープンパイプの全長で行い、その一部を抜き取って同図に示す。
【００１６】
同図に示すように、オープンパイプの開先幅は、長手方向で一定でなく、周期的に変動していることが確認される。このようにオープンパイプの突き合わせ部における開先幅が変動すると、内面溶接および外面溶接でサブマージアーク溶接を行う際、開先幅の変動に伴って溶接電極と開先との距離も変動することから、溶接時のアークが不安定状態となる。さらに、開先幅の変動に伴ってその断面積も変化することから、局所的に溶接金属が不足する箇所が発生し、開先面の露出や溶接金属の凹みといった溶接欠陥が発生する。
【００１７】
オープンパイプで開先幅の変動が発生する理由は明確でないが、以下の理由が推測される。Ｃ成形では、鋼板の長手方向の一部をプレス成形する処理を複数回行うことにより鋼板の全長をプレス成形する。この鋼板の長手方向の一部をプレス成形する際に、鋼板のうちで金型周辺に位置する部分に引張応力が発生し、局所的に鋼板の端部の各エッジが伸びる。複数回のプレス成形によって局所的な鋼板の端部の各エッジの伸びが積み重ねられ、その結果、鋼板の端部の各エッジが波打った状態となり、得られるオープンパイプの開先幅に周期的な変動が発生する。
【００１８】
そこで、本発明者は、オープンパイプで開先幅が変動するのを低減するため、鋭意検討を重ね、種々の試験を行った結果、以下の知見を得た。得られたオープンパイプにおける開先幅の変動およびピーキングに応じ、Ｃ成形において上金型および下金型で加工する鋼板の縁部の加工幅を調整すれば、得られるオープンパイプで開先幅の変動を低減でき、ＵＯＥ鋼管に溶接欠陥が発生するのを抑制できる。
【００１９】
本発明は、上記の知見に基づいて完成したものであり、下記（２）のＵＯＥ鋼管の製造方法を要旨としている。なお、下記（１）のＵＯＥ鋼管の製造方法は、本発明の参考例である。
【００２０】
（１）鋼板に開先加工、Ｃ成形、Ｕ成形およびＯ成形の順で処理を施しＵＯＥ鋼管を製造する方法において、前記Ｃ成形を、鋼板の上面に当接する上金型および鋼板の下面に当接する下金型によって鋼板の縁部をプレス成形することにより行い、前記Ｏ成形により得られたオープンパイプで開先幅の変動およびピーキングを確認し、確認した開先幅の変動およびピーキングに応じ、前記Ｃ成形において前記上金型および前記下金型で加工する鋼板の縁部の加工幅を調整することを特徴とするＵＯＥ鋼管の製造方法。
【００２１】
（２）前記オープンパイプで開先幅の変動およびピーキングを確認し、確認した開先幅の変動およびピーキングに応じ、Ｃ成形における鋼板の縁部の加工幅を調整する際、前記開先幅の変動として開先幅の最大値と最小値との差を用いるとともに、前記ピーキングとしてピーキング量を用い、下記（ａ）〜（ｄ）のいずれかに記載の条件に従って前記Ｃ成形における鋼板の縁部の加工幅を調整することを特徴とする上記（１）に記載のＵＯＥ鋼管の製造方法。
（ａ）Ｈ＜Ｈ”かつＰ＜Ｐ”である場合にｒを維持する。
（ｂ）Ｈ＜Ｈ”かつＰ≧Ｐ”である場合にｒを増加させる。
（ｃ）Ｈ≧Ｈ”かつＰ＜Ｐ”である場合にｒを減少させる。
（ｄ）Ｈ≧Ｈ”かつＰ≧Ｐ”である場合に前記上金型および前記下金型を交換する。
ここで、Ｈは開先幅の最大値と最小値との差（ｍｍ）、Ｈ”は開先幅の最大値と最小値との差に対する閾値（ｍｍ）、Ｐはピーキング量（ｍｍ）、Ｐ”はピーキング量に対する閾値（ｍｍ）、ｒは鋼板の縁部の加工幅（ｍｍ）とする。
【発明の効果】
【００２２】
本発明のＵＯＥ鋼管の製造方法は、下記の顕著な効果を有する。
（１）Ｏ成形後のオープンパイプにおける開先幅の変動およびピーキングに応じ、Ｃ成形において上金型および下金型で加工する鋼板の縁部の加工幅を調整する。
（２）上記（１）により、オープンパイプの開先幅の変動を低減できる。
（３）その結果、得られるＵＯＥ鋼管の溶接欠陥の発生を抑制できる。
【図面の簡単な説明】
【００２３】
【図１】オープンパイプに発生するピーキングを示す図である。
【図２】オープンパイプにおける長手方向の位置と開先幅との関係を示す図である。
【図３】Ｃ成形機の構成を示す模式図である。
【図４】本発明のＵＯＥ鋼管の製造方法の工程例を表すフローチャートである。
【図５】本発明例および比較例により得られたＵＯＥ鋼管の溶接欠陥の発生率を示す図である。
【発明を実施するための形態】
【００２４】
以下に、本発明のＵＯＥ鋼管の製造方法について図面を参照しながら説明する。
【００２５】
図３は、Ｃ成形機の構成を示す模式図である。同図には、被加工材である鋼板２１と、Ｃ成形機２２とを示す。Ｃ成形機２２は、鋼板２１の左縁側上面に当接する左側上金型２３と、鋼板２１の左縁側下面に当接する左側下金型２４とを備える。一方、Ｃ成形機２２は、鋼板２１の右縁側上面に当接する右側上金型２５と、鋼板２１の右縁側下面に当接する右側下金型２６とを備える。また、Ｃ成形機２２は、左側上金型２３および右側上金型２５を昇降（同図のハッチングを施した矢印参照）させるプレス用油圧装置（図示なし）を備える。
【００２６】
本発明のＵＯＥ鋼管の製造方法は、Ｃ成形において上金型および下金型で加工する鋼板の縁部の加工幅ｒを調整する。同図に示すＣ成形機２２では、左側上金型および左側下金型が鋼板の幅方向の位置を変更可能にする左側油圧装置（図示なし）を備えている。その左側油圧装置は、コントローラ（図示なし）が接続さており、コントローラに位置情報を入力して左側油圧装置を作動させることにより、左側上金型および左側下金型を所望の位置に変更可能である。このようにしてＣ成形機２２は、鋼板の左側縁部の加工幅ｒを調整できる。
【００２７】
同様に、右側上金型および右側下金型が鋼板の幅方向の位置を変更可能にする油圧装置（図示なし）を備え、右側油圧装置には上記コントローラ（図示なし）が接続さている。これにより、コントローラに位置情報を入力して右側油圧装置を作動させることにより、右側上金型および右側下金型を所望の位置に変更し、鋼板の右側縁部の加工幅ｒを調整できる。この鋼板の縁部の加工幅ｒを本発明のＵＯＥ鋼管の製造方法で調整する手順について、下記図４のフローチャートを参照しながら説明する。
【００２８】
図４は、本発明のＵＯＥ鋼管の製造方法の工程例を表すフローチャートである。図中のＳ１〜Ｓ１０は加工工程を表す。同図に示す本発明のＵＯＥ鋼管の製造方法の工程例では、開先加工、Ｃ成形、Ｕ成形、Ｏ成形、開先幅の測定、ピーキング量の測定、仮付け溶接、内面溶接、外面溶接および拡管の順に行う。このような工程例によってｎ枚（ただし、ｎは整数）の鋼板を、１枚目からｎ枚目まで順に処理を施してＵＯＥ鋼管とする場合について説明する。
【００２９】
ＵＯＥ鋼管の製造に際し、まず、開先加工工程にて、１枚目となる鋼板の幅方向の両側端部に開先加工を施す（Ｓ１）。
【００３０】
開先加工が施された１枚目の鋼管を、Ｃ成形にて、鋼板の幅方向の両側縁部を曲げ変形させる（Ｓ２）。Ｃ成形は、上金型および下金型でプレス成形することにより行う。１枚目となる鋼板のＣ成形では、鋼板の縁部の加工幅ｒは、鋼板の材質および寸法、工具の寸法等に応じて操業実績に基づき、Ｏ成形後のオープンパイプでピーキングが抑制されるように設定する。
【００３１】
Ｃ成形が施された１枚目の鋼板に、Ｕ成形およびＯ成形を順に施すことにより、オープンパイプとする（Ｓ３およびＳ４）。
【００３２】
Ｏ成形により１枚目の鋼板から得られたオープンパイプについて、開先幅ｗを測定する。前記図２に示すように、開先幅は周期的に変動していることから、測定結果を用いて開先幅の変動を確認する（Ｓ５）。開先幅の変動の確認は、例えば、開先幅をオープンパイプの長手方向にわたって測定し、その結果から開先幅の最大値および最小値を求め、その差を算出することによって確認することができる。また、標準偏差を算出することによって開先幅の変動を確認することもできる。
【００３３】
また、Ｏ成形により１枚目の鋼板から得られたオープンパイプについて、ピーキングを確認する（Ｓ６）。ピーキングは、例えば、レーザー距離計を走査させてオープンパイプの突き合わせ部およびその周辺のプロファイルを測定し、前記図１に示すピーキング量Ｐを算出することにより確認できる。
【００３４】
ピーキングを確認した後、１枚目の鋼板から得られたオープンパイプに、仮付け熔接、内面溶接、外面溶接および拡管を順に施しＵＯＥ鋼管を得る（Ｓ７〜Ｓ１０）。
【００３５】
続いて、２枚目の鋼板によるＵＯＥ鋼管の製造を説明する。２枚目の鋼板には、１枚目の鋼板と同様に開先加工を施す（Ｓ１）。
【００３６】
２枚目の鋼板にＣ成形を行う際、１枚目の鋼板から得られたオープンパイプの開先幅の変動およびピーキングに応じ、鋼板の縁部の加工幅ｒを調整する。例えば、１枚目の鋼板から得られたオープンパイプで開先幅の変動が良好かつピーキングが過多となっている場合、鋼板の縁部の加工幅ｒを増加させる調整を行う。これにより、Ｃ成形で２枚目の鋼板に付与する変形量を増加させ、Ｏ成形後のオープンパイプでピーキングを低減できる。また、開先幅の変動が過多かつピーキングが良好となっている場合、鋼板の縁部の加工幅ｒを減少させる調整を行う。これにより、Ｃ成形で２枚目の鋼板に付与される変形量が減少し、鋼板のうちで金型周辺に位置する部分に発生する引張応力が減少し、局所的に鋼板の端部の各エッジが伸びる量も減少することから、Ｏ成形後のオープンパイプで開先幅の変動を低減できる。
【００３７】
１枚目の鋼板から得られたオープンパイプで開先幅の変動が良好かつピーキング量が良好となっている場合、鋼板の縁部の加工幅ｒを変更することなく、２枚目の鋼板にＣ成形を行う。一方、オープンパイプで開先幅の変動が過多かつピーキング量が過多となっている場合、Ｃ成形に用いる上金型および下金型を、より高い曲率を有する上金型および下金型に交換する。この場合、鋼板の縁部の加工幅ｒを増加させる調整を行うことも考えられる。しかし、単に鋼板の縁部の加工幅ｒを増加させる調整ではＯ成形後のオープンパイプでピーキングを低減できるが、開先幅の変動も増加する傾向となる。このため、本発明のＵＯＥ鋼管の製造方法は、Ｃ成形に用いる上金型および下金型をより高い曲率を有する上金型および下金型に交換する。これにより、鋼板に付与する変形量を増加させてピーキングを低減できるとともに、開先幅の変動も低減できる。
【００３８】
このように鋼板の縁部の加工幅ｒを調整してＣ成形が施された２枚目の鋼板に、１枚目の鋼板と同様に、Ｕ成形およびＯ成形を順に施すことにより、オープンパイプとし、そのオープンパイプについて開先幅の変動およびピーキングを順に確認する。さらに、２枚目の鋼板から得られたオープンパイプに、仮付け溶接、内面溶接、外面溶接および拡管を順に施し、ＵＯＥ鋼管を得る。
【００３９】
３枚目以降の鋼板、例えば、ｍ枚目の鋼板についても（ただし、ｍは３≦ｍ≦ｎの整数とする）、開先加工を行った後でＣ成形を行う際、２枚目の鋼板と同様に、（ｍ−１）枚目の鋼板から得られたオープンパイプの開先幅の変動およびピーキングに応じ、鋼板の縁部の加工幅ｒを調整する。Ｃ成形が施されたｍ枚目の鋼板に、１枚目の鋼板と同様に、Ｕ成形およびＯ成形を順に施すことにより、オープンパイプとし、そのオープンパイプについて開先幅の変動およびピーキングを順に確認する。さらに、ｍ枚目の鋼板から得られたオープンパイプに、仮付け溶接、内面溶接、外面溶接および拡管を順に施し、ＵＯＥ鋼管を得る。
【００４０】
このように本発明のＵＯＥ鋼管の製造方法は、オープンパイプで開先幅の変動およびピーキングを確認し、確認した開先幅の変動およびピーキングに応じ、Ｃ成形において鋼板の縁部の加工幅を調整することにより、オープンパイプでピーキングを発生させることなく、開先幅の変動を低減できる。このため、内面溶接および外面溶接で開先面の露出や溶接金属の凹みといった溶接欠陥が発生するのを抑制でき、高品質のＵＯＥ鋼管を得ることができる。
【００４１】
前記特許文献１に記載のＵＯＥ鋼管の製造方法では、鋼板の強度等の製造条件が同じであれば、鋼板の縁部に付与する成形力といったＣ成形の条件も同じとする。これに対し、本発明のＵＯＥ鋼管の製造方法では、強度や寸法が同じ複数の鋼板から同じ寸法のＵＯＥ鋼管を製造する場合でも、Ｏ成形後のオープンパイプにおける開先幅の変動およびピーキングに応じ、Ｃ成形における鋼板の縁部の加工幅ｒを調整する。これは、強度や寸法が同じ複数の鋼板から同じ寸法のＵＯＥ鋼管を製造する場合に、鋼板の縁部の加工幅ｒや鋼板の縁部に付与する成形力といったＣ成形における条件を同じにしても、Ｏ成形後のオープンパイプにおける開先幅の変動に多少の変化が生じることによる。
【００４２】
本発明のＵＯＥ鋼管の製造方法は、Ｏ成形後のオープンパイプで開先幅の変動およびピーキングを確認し、確認した開先幅の変動およびピーキングに応じ、Ｃ成形における鋼板の縁部の加工幅を調整する際、開先幅の変動として開先幅の最大値と最小値との差を用いるとともに、ピーキングとしてピーキング量を用い、下記（ａ）〜（ｄ）のいずれかに記載の条件に従ってＣ成形における鋼板の縁部の加工幅ｒを調整するのが好ましい。
（ａ）Ｈ＜Ｈ”かつＰ＜Ｐ”である場合にｒを維持する。
（ｂ）Ｈ＜Ｈ”かつＰ≧Ｐ”である場合にｒを増加させる。
（ｃ）Ｈ≧Ｈ”かつＰ＜Ｐ”である場合にｒを減少させる。
（ｄ）Ｈ≧Ｈ”かつＰ≧Ｐ”である場合に前記上金型および前記下金型を交換する。
ここで、Ｈは開先幅の最大値と最小値との差（ｍｍ）、Ｈ”は開先幅の最大値と最小値との差に対する閾値（ｍｍ）、Ｐはピーキング量（ｍｍ）、Ｐ”はピーキング量に対する閾値（ｍｍ）、ｒは鋼板の縁部の加工幅（ｍｍ）とする。
【００４３】
これにより、Ｃ成形における鋼板の縁部の加工幅を調整する操作をシステム化することができる。例えば前記図３に示すプレス成形機において開先幅の最大値と最小値との差Ｈおよびピーキング量Ｐを入力すれば、上記（ａ）〜（ｄ）の記載の条件に従って鋼板の縁部の加工幅ｒを設定してコントローラに出力する手段を設ける。このようにしてＣ成形における鋼板の縁部の加工幅ｒの調整を省力化できる。
【００４４】
開先幅の最大値と最小値との差に対する閾値Ｈ”は、理論上の開先幅、すなわち、変動が０（ゼロ）の場合の開先幅およびＵＯＥ鋼管で要求される品質に応じて適宜設定することができる。また、ピーキング量に対する閾値Ｐ”は、ピーキングが抑制された場合、すなわち、オープンパイプが真円状となった場合でのピーキング量およびＵＯＥ鋼管で要求される品質に応じて適宜設定することができる。
【００４５】
上記（ｂ）で鋼板の縁部の加工幅を増加させる場合、増加量は鋼板の幅等に応じて適宜設定することができるが、例えば、ｍ枚目の鋼板の縁部の加工幅をｒm、（ｍ−１）枚目の鋼板の縁部の加工幅をｒm-1とした時、ｒm＝１．０１×ｒm-1とすることができる。また、上記（ｃ）で鋼板の縁部の加工幅を減少させる場合、減少量は鋼板の幅等に応じて適宜設定することができるが、例えば、ｍ枚目の鋼板の縁部の加工幅をｒm、（ｍ−１）枚目の鋼板の縁部の加工幅をｒm-1とした時、ｒm＝０．９９×ｒm-1とすることができる。なお、上記（ａ）で鋼板の縁部の加工幅を維持する場合、ｍ枚目の鋼板の縁部の加工幅をｒm、（ｍ−１）枚目の鋼板の縁部の加工幅をｒm-1とした時、ｒm＝ｒm-1とすればよい。
【００４６】
本発明のＵＯＥ鋼管の製造方法は、オープンパイプでピーキングが抑制されたＣ成形の条件から、鋼板の縁部の加工幅を調整することによってオープンパイプで開先幅の変動を低減することを目的としている。このため、本発明のＵＯＥ鋼管の製造方法は、オープンパイプでピーキングによって突き合わせ部が窪んだ状態となり難く、突き合わせ部が突出した状態となり易い。したがって、本発明のＵＯＥ鋼管の製造方法は、上記（ａ）〜（ｄ）ではピーキング量Ｐについて下限を特に規定しない。
【実施例】
【００４７】
本発明のＵＯＥ鋼管の製造方法による効果を検証するため、鋼板からＵＯＥ鋼管を得る試験を行った。
【００４８】
［試験方法］
本試験では、前記図４に示す本発明のＵＯＥ鋼管の製造方法の工程例によって鋼板をオープンパイプとし、そのオープンパイプの開先幅の変動およびピーキングを確認した後、突き合わせ部をシーム溶接してＵＯＥ鋼管を得た。また、Ｃ成形では、前記図３に示す構成のＣ成形機を用いた。
【００４９】
本試験で用いた被加工材である鋼板および得られたＵＯＥ鋼管の一例は下記の通りであった。
鋼板：幅３６９６ｍｍ、厚さ３０．９ｍｍ、長さ１２５００ｍｍ
開先加工部の寸法：外面開先角度（開先面と端面がなす角度）２５°、開先切削深さ１３．５ｍｍ
ＵＯＥ鋼管：外径１２１４ｍｍ、肉厚３０．９ｍｍ、長さ１２．５ｍ、鋼種  ＡＰＩ規格Ｘ７０グレード
【００５０】
本発明例では、オープンパイプで開先幅の変動およびピーキングを確認し、確認した開先幅の変動およびピーキングに応じ、Ｃ成形における鋼板の縁部の加工幅を調整した。その際、開先幅の変動として開先幅の最大値と最小値との差を用いるとともに、ピーキングとしてピーキング量を用いた。
【００５１】
開先幅は、レーザー距離計を走査させてオープンパイプの突き合わせ部およびその周辺のプロファイルを測定し、得られたプロファイルから開先幅を算出した。開先幅は、鋼管の全長にわたって測定し、トップ側の管端から１０００ｍｍの位置から、ボトム側の管端から１０００ｍｍの位置までの範囲における最大値および最小値を求めた。ここで、開先幅の変動を評価する際に管端の周辺を除くのは、長手方向の鋼板の両端に取り付けられるタブ板の影響を除いて開先幅の変動を評価するためである。
【００５２】
ピーキング量は、レーザー距離計を走査させてオープンパイプの突き合わせ部およびその周辺のプロファイルを測定し、得られたプロファイルから基準長さｌを１０００ｍｍとしてピーキング量を算出した。ピーキング量は、トップ側の管端から１０００ｍｍの位置、長手方向の中央位置およびボトム側の管端から１０００ｍｍの位置の３点で測定し、その平均値を用いた。
【００５３】
開先幅の変動およびピーキングに応じ、Ｃ成形における鋼板の縁部の加工幅を調整する際、前記（ａ）〜（ｄ）のいずれかに記載の条件に従ってＣ成形における鋼板の縁部の加工幅を調整した。前記一例の寸法条件では、開先幅の最大値と最小値との差に対する閾値Ｈ”を２．５ｍｍ、ピーキング量に対する閾値Ｐ”を５．０ｍｍとした。ｍ枚目の鋼板の縁部の加工幅をｒm、（ｍ−１）枚目の鋼板の縁部の加工幅をｒm-1とした時、前記（ａ）で鋼板の縁部の加工幅を維持する場合はｒm＝ｒm-1とし、前記（ｂ）で鋼板の縁部の加工幅を増加させる場合はｒm＝１．０１×ｒm-1とし、前記（ｃ）で鋼板の縁部の加工幅を減少させる場合はｒm＝０．９９×ｒm-1とした。
【００５４】
比較例では、Ｃ成形における鋼板の縁部の加工幅を、Ｏ成形後のオープンパイプにおける開先幅の変動およびピーキングに応じて調整することなく、一定とした。
【００５５】
本発明例では１４３２３本、比較例では１６４７本のＵＯＥ鋼管を得た。本発明例および比較例ともに、得られたＵＯＥ鋼管について溶接金属の不足による開先面の露出や溶接金属の凹みといった溶接欠陥の有無を目視により確認した。また、一定の期間ごとに溶接欠陥の発生率（％）を算出し、溶接欠陥の発生率（％）は溶接欠陥の発生が確認されたＵＯＥ鋼管の本数を得られたＵＯＥ鋼管の本数で除して百分率で表したものである。
【００５６】
［試験結果］
比較例の前記一例の寸法条件では、Ｃ成形における鋼板の縁部の加工幅を１５０ｍｍで一定とし、Ｏ成形後のオープンパイプにおける開先幅の最大値と最小値の差は２．２ｍｍ程度となった。一方、本発明例の前記一例の寸法条件では、Ｃ成形における鋼板の縁部の加工幅を、Ｏ成形後のオープンパイプにおける開先幅の変動およびピーキングに応じ、１５０〜２３０ｍｍの範囲で調整し、Ｏ成形後のオープンパイプにおける開先幅の最大値と最小値の差は１．６ｍｍ程度となった。
【００５７】
図５は、本発明例および比較例により得られたＵＯＥ鋼管の溶接欠陥の発生率を示す図である。同図から、溶接欠陥の発生率が、比較例ではいずれも２．５％以上となったのに対し、本発明例では０．２〜１．３％となった。
【００５８】
したがって、Ｏ成形により得られたオープンパイプにおける開先幅の変動およびピーキングに応じ、Ｃ成形における鋼板の縁部の加工幅を調整することにより、オープンパイプで開先幅が変動するのを低減でき、得られるＵＯＥ鋼管に溶接欠陥が発生するのを抑制できることが明らかになった。
【産業上の利用可能性】
【００５９】
本発明のＵＯＥ鋼管の製造方法は、下記の顕著な効果を有する。
（１）Ｏ成形後のオープンパイプにおける開先幅の変動およびピーキングに応じ、Ｃ成形において上金型および下金型で加工する鋼板の縁部の加工幅を調整する。
（２）上記（１）により、オープンパイプで開先幅が変動するのを低減できる。
（３）その結果、得られるＵＯＥ鋼管に溶接欠陥が発生するのを抑制できる。
【００６０】
このような本発明のＵＯＥ鋼管の製造方法をラインパイプ等に用いられるＵＯＥ鋼管の製造に適用すれば、品質および製造歩留りの向上に大きく寄与することができる。
【符号の説明】
【００６１】
１１：オープンパイプ、  ２１：鋼板、  ２２：Ｃ成形機、  ２３：左側上金型、
２４：左側下金型、  ２５：右側上金型、  ２６：右側下金型
【図１】
0005794166.tif 000002
【図２】
0005794166.tif 000003
【図３】
0005794166.tif 000004
【図４】
0005794166.tif 000005
【図５】
0005794166.tif 000006